【事件の表示】
　特許第３３７８１３９号「はんだ付け用のフラックス」の請求項１、３ないし６、８、１０に係る特許に対する特許異議の申立てについて、次のとおり決定する。
【結　論】
　訂正を認める。
　特許第３３７８１３９号の請求項１、３ないし６、８、１０に係る特許を取り消す。
【理　由】
１．手続の経緯
　特許第３３７８１３９号の請求項１ないし１０に係る発明についての出願は、平成８年３月１９日に出願され、平成１４年１２月６日に設定登録され、その後、特許異議の申立てがなされ、平成１６年６月１４日付けで取消しの理由が通知され、その指定期間内である平成１６年８月２３日に訂正請求がなされた後、平成１７年８月１７日付けで再度取消しの理由が通知されたものである。
　
２．訂正の適否
（１）訂正の内容
訂正事項ａ
　特許請求の範囲における
「【請求項８】　平均分子量が１００００以下の熱可塑性アクリル樹脂と、活性剤として分子量が２５０以下の二塩基酸と、分子量が１５０以上で３００以下の一塩基酸を少なくとも有することを特徴とするはんだ付け用のフラックス。」
とあるのを
「【請求項８】　平均分子量が１００００以下
であり、かつ酸価が５０以上
と訂正する。
　
訂正事項ｂ
　明細書の段落００１２に
「活性剤としては、エチルアミン、プロピルアミン、ジエチルアミン、トリエチルアミン、エチレンジアミン、アニリン等のハロゲン化水素塩酸、乳酸、クエン酸、ステアリン酸、アジピン酸、ジフェニル酢酸等の有機カルボン酸の使用が好ましい。」
とあるのを
「活性剤としては、エチルアミン、プロピルアミン、ジエチルアミン、トリエチルアミン、エチレンジアミン、アニリン等のハロゲン化水素塩酸、乳酸、クエン酸、
分子量が１５０以上で３００以下の一塩基酸としての
分子量が２５０以下の二塩基酸としての
と訂正する。
　
訂正事項ｃ
　明細書の段落００１７、段落００１８、段落００１９、段落００２０、段落００２１、段落００２２、段落００２３、段落００２４、段落００２７を削除する。
　
訂正事項ｄ
　明細書の段落００３９に「次に、第５〜第８の実施例について説明する。」とあるのを「
次に示す第５〜第８の実施例は、請求項に記載する直接的な発明ではないが、参考として示す。
　
（２）訂正の目的の適否、新規事項の有無及び拡張・変更の存否
　
　上記訂正事項ａは、訂正前の請求項８の「熱可塑性アクリル樹脂」を「
酸価が５０以上
　
　また、上記訂正事項ｂは、明細書の段落０００８の「分子量が２５０以下の二塩基酸は、・・・アジピン酸・・・から選ばれ、また分子量が１５０以上で且つ３００以下の一塩基酸は、・・・ステアリン酸・・・から選ばれる。」という記載に基づいて、同段落００１２の記載において、ステアリン酸が分子量１５０以上で３００以下の一塩基酸であること、および、アジピン酸が分子量２５０以下の二塩基酸であることを明記したもので、明りょうでない記載の釈明を目的とした明細書の訂正に該当し、明細書又は図面に記載した事項の範囲内でなされたものであり、実質的に特許請求の範囲を拡張又は変更するものではない。
　
　また、上記訂正事項ｃ及びｄは、特許請求の範囲と明細書との整合をはかるものであり、明りょうでない記載の釈明を目的とした明細書の訂正に該当し、明細書又は図面に記載した事項の範囲内でなされたものであり、実質的に特許請求の範囲を拡張又は変更するものではない。
　
（３）むすび
　以上のとおりであるから、上記訂正事項ａないしｄは、特許法第１２０条の４第２項及び第３項において準用する特許法第１２６条第２項及び３項の規定に適合するので、当該訂正を認める。
　
３．特許異議の申立てについて
　
３−１．取消理由の概要
　当審で通知した再度の取消理由の概要は、本件請求項１、３、４に係る発明は、下記刊行物１ないし３にそれぞれ記載され、本件請求項５に係る発明は、下記刊行物２又は３に記載され、本件請求項６に係る発明は、下記刊行物１又は２に記載された発明であるから、本件請求項１及び３ないし６に係る発明についての特許は、特許法第２９条第１項第３号の規定に違反してなされたものであり、また、本件請求項１及び３ないし６に係る発明並びに訂正後の本件請求項８及び１０に係る発明は、下記刊行物１ないし４に記載された発明に基づいて当業者が容易に発明をすることができたものであるから、本件請求項１及び３ないし６に係る発明並びに訂正後の本件請求項８及び１０に係る発明についての特許は、特許法第２９条第２項の規定に違反してなされたものである、というものである。
　
３−２．本件発明
  本件特許の請求項１、３ないし６、８、１０に係る発明（以下、「本件発明１、３ないし６、８、１０」という。）は、上記２．のとおり訂正が認められるから、平成１６年８月２３日付けの訂正請求書に添付した全文訂正明細書の請求項１、３ないし６、８、１０に記載された次のとおりのものであると認める。
　
【請求項１】　分子量が２５０以下の二塩基酸と、分子量が１５０以上で且つ３００以下の一塩基酸からなる活性剤を含み構成されたはんだ付け用のフラックス。
【請求項３】　前記フラックスは、樹脂材料が全体の０．５〜８０重量％に設定されるようにした請求項１または２のいずれかに記載のはんだ付け用のフラックス。
【請求項４】　液状にする溶剤は、全体量の２０〜９９重量％に設定されるようにした請求項１ないし３のいずれかに記載のはんだ付け用のフラックス。
【請求項５】　前記分子量が２５０以下の二塩基酸は、コハク酸、アジピン酸、セバシン酸、フタル酸、ヘキサヒドロフタル酸、アミノコハク酸、ジフェン酸の中から選ばれる請求項１記載のはんだ付け用のフラックス。
【請求項６】　前記分子量が１５０以上で且つ３００以下の一塩基酸は、デカン酸、ステアリン酸、オレイン酸、アニス酸、ベンゾイル安息香酸、クミン酸の中から選ばれる請求項１記載のはんだ付け用のフラックス。
【請求項８】　平均分子量が１００００以下
であり、かつ酸価が５０以上
【請求項１０】　前記アクリル樹脂は０．５〜８０重量％を含まれ、前記活性剤は０．１〜３０重量％含まれる請求項８または９記載のはんだ付け用のフラックス。
　
３−３．刊行物の記載内容
　再度の取消理由において引用された刊行物１ないし４には、それぞれ次の事項が記載されている。
　
（１）刊行物１：欧州特許第２１５７７３号明細書（特許異議申立人の提出した甲第１号証） 
　
（２）刊行物２：特開平６−２４６４８１号公報（同第２号証） 
　
（２ａ）「フラックスには　１）不濡れ（未半田）、ツララ、ブリッジ、半田ボールなどの半田付け不良がないこと、２）半田付け後のフラックス残渣ができるだけ少なく、残っていてもベタ付きがないこと、３）半田付けの後、高い電気絶縁性を有し、加湿状態で電圧がかかってもマイグレーションなどが発生しないことなどを含めて多くの要求特性がある。」（段落【０００３】）
　
（２ｂ）「フラックス活性剤としては、・・・有機酸・・・が用いられてきている。・・・有機酸においても同様で、・・・アジピン酸やセバシン酸のような二塩基酸を例にとれば、マロン酸は、半田付け性は比較的よいが、水に溶け易くイオン解離し易いので電気的信頼性に欠けるのに、アジピン酸は、半田付け性がマロン酸より若干劣るが、水に溶け難くイオン解離しにくいので信頼性が高い。」（段落【０００４】〜【０００５】）
　
（２ｃ）「【発明が解決しようとする課題】本発明は、半田付け性が良好で、信頼性の高いフラックス組成物を提供することを目的とする。」（段落【０００６】）
　
（２ｄ）「有機溶剤としては、一般にエタノール、ＩＰＡのような低級アルコールやトルエン、酢酸エチル、酢酸ブチルのような揮発性溶剤が単独または混合して用いられる。」（段落【００１２】）
　
（２ｅ）「（実施例３）フラックス組成物を下記の諸成分から製造した。
    アクリル樹脂（固形分５０％メチルセロソルブ溶液）　　５．０重量部
　　（平成４年特許願第５９１７４号明細書実施例１記載のもの）
    トリルトリアゾールのマレイン酸付加物　　　　　　　　１．０重量部
    アジピン酸　　　　　　　　　　　　　　　　　　　　　１．０重量部
    ステアリン酸（艶消し剤）　　　　　　　　　　　　　　２．０重量部
    ＩＰＡ　　　　　　　　　　　　　　　　　　　　　　９１．０重量部
これは、ＪＩＳ  Ｚー３１９７に規定された半田広がり率試験で８８％であった。また、実際の半田付けを自動半田付け装置を用いて行った結果、不濡れ、ツララ、ブリッジなどの半田付け不良がなく、良好な半田付けができた。また、ＪＩＳ  Ｚー３１９７に規定された電圧印加耐湿試験でも１０００時間経過後、絶縁抵抗値は１０12Ω以上でマイグレーションも発生しなかった。」（段落【００２０】）
　
（３）刊行物３：特開平３−２１０９９３号公報（同第４号証） 
　
（３ａ）「イソプロピルアルコール（以下ＩＰＡという）」（第２頁右下欄第４行）
　
（４）刊行物４：特開平７−１１８４号公報 
　
（４ａ）「はんだ付け後洗浄除去を行わずして、冷熱のくり返しやインサーキット試験に耐え、かつ温湿度上昇による基材の腐食や温度上昇による電気特性の劣化の少ない、さらには無洗浄化によるフロン規制に対応しうるはんだ付け用フラックスの提供を目的とする。」（段落【０００３】）
　
（４ｂ）「本発明に用いる有機カルボン酸化合物としては、例えば有機モノカルボン酸、ジカルボン酸、ポリカルボン酸が挙げられる。これらは又活性剤としても作用する。・・・有機モノカルボン酸としては、・・・ステアリン酸・・・があげられる。該脂肪族ジカルボン酸としては・・・アジピン酸・・・の炭素数が０〜３４の脂肪族ジカルボン酸があげられる。該芳香族ジカルボン酸としては、フタル酸・・・があげられる。これらは単独又は併用して用いてもよい。」（段落【０００６】）
　
（４ｃ）「本発明に用いられるもう一つの活性剤として各種アミン化合物のハロゲン化水素塩が挙げられる。・・・ハロゲン化水素塩として用いられる塩は、・・・好ましくはジエチルアミン・・・の塩酸塩・・・が用いられる。」（段落【０００７】、【０００８】）
　
（４ｄ）「実施例及び比較例において用いる略語は以下のものを意味する。・・・
　１，３−ビス（２−オキサゾリン−２−イル）ベンゼン　１，３−ＰＢＯ
　６−ジブチルアミノ−１,３,５−トリアジン−２,４−　　ＤＢ
　ジチオール（三協化成製ジスネット（商品名）ＤＢ）
　アジピン酸　　　　　　　　　　　　　　　　　　　　　ＡＡ
　・・・
　グリシジルエステル型エポキシ化合物　　　　　　　　　ＳＢ−２０Ｇ
　（岡村製油製，ＯＳ−レジンＳＢ−２０Ｇ）
　ジエチルアミン塩酸塩　　　　　　　　　　　　　　　　ＤＥＡ・ＨＣl
　１−メトキシ−２−プロパノール　　　　　　　　　　　ＭＩＰＡ
　・・・
　アクリル樹脂Ｂ：高酸価アクリル樹脂  酸価１４０，分子量１００００Ｔg  ８０℃
　特殊ロジン：酸価１６５−１７５，軟化点８０−８７℃，無色透明
　ＴＭＢＡＣ：トリメチルベンジルアンモニウムクロリド」
（段落【００１２】）
　
（４ｅ）「実施例９
　アクリル樹脂Ｂ　２．０ｇ，
　特殊ロジン　　　１．３４ｇ，
　ＡＡ 　　　　　 ０．１９ｇ，
　ＤＢ　　　　　　１．４７ｇ，
　１，３−ＰＢＯ　２．４５ｇ，
　ＳＢ−２０Ｇ 　 ０．９６ｇ，
　ＤＥＡ・ＨＣl　 ０．３５ｇ，
　ＴＭＢＡＣ　　　０．０５ｇ，
　ステアリン酸　　０．５ｇ，
　リトル酸　　　　０．５ｇ
を秤りとり、次いで
　ＭＩＰＡ　　　９０ｇ
を加え均一なフラックス液を調整した。」（段落【００１５】）
　
３−４．当審の判断
  　
（１）本件発明１及び３ないし６について
　
　刊行物２には、（２ａ）、（２ｃ）に記載のように、不濡れ、半田ボールなどの半田付け不良がない、半田付け性が良好なフラックス組成物を提供することを課題とし、その課題解決のために、フラックス組成物を（２ｅ）に記載の諸成分から製造することが記載されている。
　そして、アジピン酸は、分子量１４６の周知の二塩基酸であり、上記（２ｂ）によれば活性剤である。また、ステアリン酸は分子量２８４の周知の一塩基酸であり、ＩＰＡは（２ｄ）及び（３ａ）の記載から有機溶剤のイソプロピルアルコールであることは明かである。
　そこで、刊行物２の（２ｅ）の記載から把握される事項を本件発明１及び３ないし６の記載ぶりに則って整理すると、刊行物２には、「分子量が２５０以下の二塩基酸であるアジピン酸からなる活性剤と、分子量が１５０以上で３００以下の一塩基酸であるステアリン酸からなる艶消し剤とを含み、アクリル樹脂が全体量の５．０重量部、溶剤であるＩＰＡが全体量の９１．０重量部に設定されたはんだ付け用のフラックス」という発明（以下、「刊行物２発明」という）が記載されているといえる。
　
（１−１）本件発明１について
　本件発明１と刊行物２発明とを対比すると、両者は、「分子量が２５０以下の二塩基酸からなる活性剤と、分子量が１５０以上で３００以下の一塩基酸とを含むはんだ付け用のフラックス」という点で一致し、以下の点で相違するといえる。
　
相違点イ：本件発明１は、一塩基酸が活性剤であるのに対して、刊行物２発明は、一塩基酸がステアリン酸からなる艶消し剤である点
　
　そこで、相違点イについて検討する。
　刊行物２発明のステアリン酸は、艶消し剤として添加されているものであるが、本件明細書の実施例１〜３に記載された活性剤である一塩基酸と同じ材料であるから、ステアリン酸を含む刊行物２発明のフラックスは、フラックスの組成として、本件発明１のものと構成材料の上で区別することができない。
　してみると、本件発明１は刊行物２に記載された発明であるといえる。
　
（１−２）本件発明３について
　本件発明３は、本件発明１の「フラックス」に、さらに「樹脂材料が全体の０．５〜８０重量％に設定されるようにする」という特定事項を追加したものである。 
　刊行物２発明は、フラックスにアクリル樹脂を５．０重量％含有しているといえる。そして、本件発明３と刊行物２発明とを対比すると、相違点は、（１−１）で記載したのと同様であり、本件発明１の場合に比べ新たな相違点が生じるものではない。 
　してみると、（１−１）で記載したのと同様の理由で、本件発明３も、刊行物２に記載された発明であるといえる。 
　
（１−３）本件発明４について
　本件発明４は、本件発明１ないし３を引用し、さらに「液状にする溶剤は、全体量の２０〜９９重量％に設定される」という特定事項を追加したものである。
　刊行物２発明は、フラックスが有機溶剤であるＩＰＡを９１．０重量％含有しているといえる。そして、本件発明４と、刊行物２発明とを対比すると、相違点は、（１−１）で記載したのと同様であり、本件発明１の場合に比べ新たな相違点が生じるものではない。　
　してみると、（１−１）及び（１−２）で記載したのと同様の理由で、本件発明４も、刊行物２に記載された発明であるといえる。 
 　 
（１−４）本件発明５について
　本件発明５は、本件発明１を引用し、本件発明１の「分子量が２５０以下の二塩基酸」という事項を、「コハク酸、アジピン酸、セバシン酸、フタル酸、ヘキサヒドロフタル酸、アミノコハク酸、ジフェン酸の中から選ばれる」と限定するものである。そして、選択成分の中からアジピン酸を選んだ本件発明５を刊行物２発明と対比する。 
　刊行物２発明も、二塩基酸がアジピン酸であるから、本件発明５と対比しても、本件発明１の場合に比べ新たな相違点が生じるものではない。 
　してみると、（１−１）で記載したのと同様の理由で、本件発明５も、刊行物２に記載された発明であるといえる。 
　
（１−５）本件発明６について
　本件発明６は、本件発明１を引用し、本件発明１の「分子量が１５０以上で且つ３００以下の一塩基酸」という事項を、「デカン酸、ステアリン酸、オレイン酸、アニス酸、ベンゾイル安息香酸、クミン酸の中から選ばれる」と限定するものである。そして、選択成分の中からステアリン酸を選んだ本件発明６を刊行物２発明と対比する。 
　刊行物２発明も、一塩基酸がステアリン酸であるから、本件発明６と対比しても、本件発明１の場合に比べ新たな相違点が生じるものではない。 
　してみると、（１−１）で記載したのと同様の理由で、本件発明６も、刊行物２に記載された発明であるといえる。 
 　 
（１−６）小括 
　したがって、本件発明１及び３ないし６は、刊行物２に記載された発明であるといえる。
 　
（２）本件発明８及び１０について
　
　刊行物４には、（４ａ）に記載のように、冷熱のくり返しに耐え、腐食や温度上昇による電気特性の劣化の少ない、無洗浄化に対応しうるはんだ付け用フラックスを提供することを課題とし、その課題解決のために、（４ｅ）に記載の成分からなるフラックスを調整することが記載されているといえる。
　上記（４ｅ）のフラックス成分のうち、アジピン酸は分子量１４６の周知の二塩基酸であり、ステアリン酸は分子量２８４の周知の一塩基酸である。さらに、上記（４ｂ）によればアジピン酸、ステアリン酸は活性剤としても作用するといえる。
　そこで、刊行物４の（４ｄ）、（４ｅ）の記載から把握される事項を本件発明８の記載ぶりに則って整理すると、刊行物４には、「平均分子量が１００００であり、かつ酸価が１４０の熱可塑性アクリル樹脂と、活性剤として分子量が１４６の二塩基酸と、分子量が２８４の一塩基酸を少なくとも有するはんだ付け用のフラックス」という発明（以下、「刊行物４発明」という）が記載されているといえる。
　
（２−１）本件発明８について
　本件発明８と刊行物４発明とを対比すると、「平均分子量が１００００であり、かつ酸価が１４０の熱可塑性アクリル樹脂と、活性剤として分子量が１４６の二塩基酸と、分子量が２８４の一塩基酸を少なくとも有するはんだ付け用のフラックス」の点で一致している。
　してみると、本件発明８は刊行物４に記載された発明であるといえる。
　
（２−２）本件発明１０について
　本件発明１０は、本件発明８の「アクリル樹脂」の含有量を０．５〜８０重量％に、「活性剤」の含有量を０．１〜３０重量％に限定するものである。
　上記（４ｅ）のフラックス液は全量で９９．８１ｇであるから、上記（４ｅ）のフラックスは、重量％に換算すると、２．０重量％のアクリル樹脂Ｂが含まれるといえる。
　さらに、上記（４ｅ）には、活性剤としても作用するＡＡ（アジピン酸）、ステアリン酸及び他の活性剤であるＤＥＡ・ＨＣl（ジエチルアミン塩酸塩）が含まれているから（（４ｂ），（４ｃ）参照）、これら活性剤の量は、１．０重量％であり、本件発明１０に特定されている活性剤の量「０．１〜３０重量％」と重複するといえる。
　してみると、本件発明８は刊行物４に記載された発明であるといえる。
　
（２−３）小括 
　したがって、本件発明８及び１０は、刊行物４に記載された発明であるといえる。
　
４．むすび
　したがって、本件請求項１、３ないし６、８、１０に係る発明についての特許は、特許法第２９条第１項第３号の規定に違反してなされたものであるから、特許法第１１３条第２号に該当し、取り消されるべきものである。
　よって、結論のとおり決定する。
【異議決定日】
平成１７年１１月２９日（２００５．１１．２９）
【訂正の要旨】
審決（決定）の【理由】欄参照。
（５４）【発明の名称】
はんだ付け用のフラックス
（５７）【特許請求の範囲】
　【請求項１】分子量が２５０以下の二塩基酸と、分子量が１５０以上で且つ３００以下の一塩基酸からなる活性剤を含み構成されたはんだ付け用のフラックス。
　【請求項２】前記活性剤は、分子量が３００以上であり且つ６００以下の二塩基酸をさらに含んで構成された請求項１のはんだ付け用のフラックス。
　【請求項３】前記フラックスは、樹脂材料が全体の０．５〜８０重量％に設定されるようにした請求項１または２のいずれかに記載のはんだ付け用のフラックス。
　【請求項４】液状にする溶剤は、全体量の２０〜９９重量％に設定されるようにした請求項１ないし
３
　【請求項５】前記分子量が２５０以下の二塩基酸は、コハク酸、アジピン酸、セバシン酸、フタル酸、ヘキサヒドロフタル酸、アミノコハク酸、ジフェン酸の中から選ばれる請求項１記載のはんだ付け用のフラックス。
　【請求項６】前記分子量が１５０以上で且つ３００以下の一塩基酸は、デカン酸、ステアリン酸、オレイン酸、アニス酸、ベンゾイル安息香酸、クミン酸の中から選ばれる請求項１記載のはんだ付け用のフラックス。
　【請求項７】前記分子量が３００以上で且つ６００以下の二塩基酸は、ＨＯＯＣ（ＣＨ２）１４ＣＯＯＨとＨＯＯＣ（ＣＨ２）１８ＣＯＯＨとの混合物、ジエチレングリコールと無水コハク酸のエステル化反応物、不飽和脂肪酸の２量体の中から選ばれる請求項２記載のはんだ付け用のフラックス。
　【請求項８】平均分子量が１００００以下
であり、かつ酸価が５０以上
　【請求項９】前記活性剤は、分子量が３００以上であり且つ６００以下の二塩基酸をさらに含むことを特徴とする請求項８記載のはんだ付け用のフラックス。
　【請求項１０】前記アクリル樹脂は０．５〜８０重量％を含まれ、前記活性剤は０．１〜３０重量％含まれる請求項８または９記載のはんだ付け用のフラックス。
【発明の詳細な説明】
　【０００１】
　【発明の属する技術分野】
　この発明は、例えば適宜金属配線の施された回路基板に対して、回路部品等をはんだ付け接続する際に使用されるはんだ付け用のフラックスに関する。
　【０００２】
　【従来の技術】
　例えば、回路基板の金属配線部に回路部品等をはんだ付けするに際しては、一般的にはんだおよび基板表面の金属酸化物等を除去すると共に、はんだ付けに際して金属表面の再酸化を防止する必要があり、はんだの表面張力を低下させてはんだ付けが良好に実施されるようにする必要がある。そして、このためにはんだ付け用のフラックスが使用される。
　【０００３】
　従来、この様な目的のために使用されているフラックスは、活性剤として有機酸が使用されており、特に活性力の点から比較的分子量の小さい（例えば分子量２５０以下の）二塩基酸が用いられた。しかし、最近使用されている無洗浄フラックスのように、ベース材料として合成樹脂を用いた場合、またロジンを使用していても低残渣フラックスのようにロジンの比率の低い場合には、有機酸金属塩が樹脂に溶解しきれずに、基板上に点状に析出する。この析出物は、水分によって容易に有機酸が解離し、腐食や絶縁劣化の原因となる。
　【０００４】
　このため、この様な無洗浄フラックスにあっては、含まれる二塩基酸の含有量を抑えるようにするか、もしくは二塩基酸を一塩基酸に置き換えて使用するようにしている。しかし、この様な対策を施した場合には、金属塩が析出される点は改善されるが、活性力が低下するようになり、この活性力の低下に伴ってはんだ付け不良が多発する。
　【０００５】
　従来のフラックスには、ロジンがベース樹脂として使用されていた。しかし、無洗浄フラックスのように基板上に残渣が残存する場合には、低温時の亀裂発生や振動等による残渣の剥離が発生し、水分の侵入に伴って信頼性が低下する。そこで、無洗浄フラックス中には合成樹脂が単独またはロジン等と併用で用いられていることがある。合成樹脂は、ロジンと比較した場合、残渣膜の性質の改善は認められるが、冷熱サイクルテストや衝撃テストを繰り返した場合、やはり亀裂や剥離が発生する。
　【０００６】
　【発明が解決しようとする課題】
　この発明は上記のような点に鑑みなされたもので、金属塩の析出やベース樹脂の亀裂による腐食や絶縁性劣化を確実に抑制することができるようにしたはんだ付け用のフラックスを提供しようとするものである。
　【０００７】
　【課題を解決するための手段】
　第１の発明に係るはんだ付け用のフラックスは、分子量が２５０以下の二塩基酸と、分子量が１５０以上で且つ３００以下の一塩基酸とを含み構成され、さらに分子量が３００以上であり且つ６００以下の二塩基酸とからなる活性剤を含み構成される。
　【０００８】
　ここで、分子量が２５０以下の二塩基酸は、コハク酸、アジピン酸、セバシン酸、フタル酸、ヘキサヒドロフタル酸、アミノコハク酸、ジフェン酸の中から選ばれ、また分子量が１５０以上で且つ３００以下の一塩基酸は、デカン酸、ステアリン酸、オレイン酸、アニス酸、ベンゾイル安息香酸、クミン酸の中から選ばれる。さらに、分子量が３００以上であり且つ６００以下の二塩基酸は、例えばＳＬ−２０（岡村製油製の）、ジエチレングリコールと無水コハク酸のエステル化反応物、不飽和脂肪酸の２量体の中から選ばれる。
　【０００９】
　この様なフラックスを採用すると、分子量が２５０以下の二塩基酸が充分な活性を示すようになり、このため良好なはんだ付け性が確保されるようになる。また、併用される分子量が１５０以上で且つ３００以下の一塩基酸、さらに分子量が３００以上であり且つ６００以下の二塩基酸は、活性作用を助長するようになると共に、同時に低分子量の二塩基酸の金属塩をフラックスの残渣中に均一に分散させ、疎水性のベース樹脂で包み込ませることが可能となる。このため、水分による残渣中の有機酸金属塩の分解およびイオン化が起こらないものであり、それだけでなく残存有機酸のイオン化も発生しないので、電気的絶縁不良並びに腐食発生のないはんだ付け性の良好な、信頼性に富むフラックスとされる。
　【００１０】
　第２の発明に係るはんだ付け用のフラックスは、平均分子量が１００００以下の熱可塑性アクリル樹脂と活性剤を少なくとも含む。ここで用いられる樹脂は、優れた耐亀裂、耐剥離性を有する分子量１００００以下のものが選択される必要がある。
　【００１１】
　なお、好ましくは活性作用を助長するために、酸価は５０以上のものを使用することが好ましく、またはんだ付け時には軟化している必要があるため、軟化点は２３０℃以下のものが必要である。そのため、重合性不飽和基を有するモノマー、例えば（メタ）アクリル酸、その各種エステル、クロトン酸、イタコン酸、（無水）マレイン酸およびそのエステル、（メタ）アクリロニトリル、（メタ）アクリルアミド、塩化ビニル、酢酸ビニル等を使用した過酸化物等の触媒を用いて、塊状重合法、液状重合法、懸濁重合法、乳化重合法等のラジカル重合により重合されたものを使用するのがよい。
　【００１２】
　活性剤としては、エチルアミン、プロピルアミン、ジエチルアミン、トリエチルアミン、エチレンジアミン、アニリン等のハロゲン化水素塩酸、乳酸、クエン酸、
分子量が１５０以上で３００以下の一塩基酸としての
分子量が２５０以下の二塩基酸としての
　【００１３】
　さらに、この第２の発明では上記用いられていた樹脂の一部を従来用いられていたロジンおよび／またはその誘導体としてもよい。このロジンおよび／またはその誘導体としては、通常のガム、トール、ウッドロジンが用いられ、その誘導体として熱処理した樹脂、重合ロジン、水素添加ロジン、ホルミル化ロジン、ロジンエステル、ロジン変性マレイン酸樹脂、ロジン変性フェノール樹脂、ロジン変性アルキド樹脂があり、金属に活性剤を均一に塗布するためのバインダとして使用される。
　【００１４】
　またこの発明のフラックスを液状にして使用する場合には、さらに溶剤を加えるようにしてもよい。この溶剤としては、アクリル樹脂、活性剤さらにはロジン等の成分を溶解して溶液とする極性溶剤が好ましく、通常アルコール系が使用されるもので、特にイソプロピルアルコールは揮発性、活性剤の溶解性の点で好ましい。
　【００１５】
　さらにこの発明で使用される分子量１００００以下のアクリル樹脂としては、フラックス全体の０．５〜８０重量％であることが好ましい。０．５％重量以下であると、はんだ付け時において金属に活性剤を均一に塗布することが困難となるため、はんだ付け不良が発生してしまう。また、はんだ付け後の皮膜性が低下し、高温耐久性が低下する。逆に、８０重量％以上であると、フラックス自体の粘性が高くなってしまい、フラックスの厚膜化によるはんだ付け性の低下という問題が生ずる。
　【００１６】
　この発明で使用される活性剤は、フラックス全体の０．１〜３０重量％が好ましい。ここで、０．１重量％以下であると活性力が不足し、はんだ付け性が低下してしまう。また３０重量％以上であると、フラックスの皮膜性が低下し、親水性が強くなるものでものあるため、腐食性および絶縁低下が生じてしまう。この発明に係るフラックスを液状として使用するために溶剤を添加する際には、溶剤はフラックス全体の２０〜９９重量％が好ましい。溶剤が２０重量％以下である時にはフラックスの粘性が高くなり、フラックスの塗布性が悪化する。また９９重量％以上であると、フラックスとしての有効成分（アクリル樹脂等）が少なくなってしまい、はんだ付け性が悪化する。
　【００１７】
　【００１８】
　【００１９】
　【００２０】
　【００２１】
　【００２２】
　【００２３】
　【００２４】
　【００２５】
　すなわち、第２の発明において示されたフラックスにおいて、１００００以下の分子量を有する柔軟性に優れたアクリル樹脂が、冬季あるいは寒冷地での自動車のエンジンルーム等の振動や、低温および高温の熱サイクルが頻繁に発生する環境下においても、フラックスの残渣膜に亀裂や剥離の発生が見られない。このため、水分の侵入による残渣中における残存活性剤のイオン化が起こらず、電気的な絶縁不良および腐食発生を阻止することができる。
　【００２６】
　また、アクリル樹脂の一部をロジンおよび／またはその誘導体を使用した場合には、はんだ付け後の柔軟性に優れたアクリル樹脂と混合されることにより、耐亀裂、耐剥離性のフラックス膜が形成されるため、残渣中の活性剤の活性イオンが遊離せず、高い信頼性が確保される。
　【００２７】
　【００２８】
　このアクリル樹脂の一部を、ロジンおよび／またはその誘導体に代えたとしても、アクリル樹脂とロシンおよび／またはその誘導体とが混合することでロジンの脆さが改善され、衝撃や冷熱サイクルが加わる環境下において信頼性が確保される。また、ラジカル重合性不飽和基を有する化合物が、はんだ付け時の加熱によってフラックス残渣中の活性イオンと反応し、その活性を失活させるので、電気絶縁性、耐腐食性を向上させることができる。
　【００２９】
　【発明の実施の形態】
　以下、この発明の一実施の形態を実施例に基づき説明する。
［実施例１］
　分子量が２５０以下の二塩基酸としてセバシン酸を１．０重量％、また分子量が１５０以上で３００以下の一塩基酸としてステアリン酸を２．５重量％使用した。また、ベース樹脂としてはアクリル樹脂を用い、詳細には酸価１００、平均分子量４５００のアクリル樹脂を、フラックス全体の６．２重量％使用した。さらにハロゲン系活性剤として、アニリン臭化水素酸塩を０．３重量％を使用し、さらに溶剤としてイソプロピルアルコールを９０重量％使用した。
　【００３０】
　この様な構成成分は、充分に均一に溶解拡散し、この実施例のフラックスが得られるようになるもので、このフラックスに対して各種の試験を行った。この試験項目としては、電気的絶縁性、腐食性、広がり率、はんだ付け性である。ここで、絶縁性および腐食性、さらに広がり率は、ＪＩＳ−Ｚ−３１９７にしたがって行った。またはんだ付け性は、ガラスエポキシ基板を噴流はんだ付け装置ではんだ付けした後に、不良の発生状況を目視観察した。そして、第１表で示すような結果を得た。
　【００３１】
［実施例２］
　分子量が２５０以下の二塩基酸としてアジピン酸を０．８重量％、分子量が３００以上であり且つ６００以下の二塩基酸としてＳＬ−２０を２．７重量％、溶剤としてイソプロピルアルコールを８６．５重量％、そしてその他の成分は実施例１と同一とし、これらの成分を充分の均一に溶解拡散させ、この実施例のフラックスを得た。このフラックスに対して実施例１と同様の試験を行った結果、第１表で示すようになった。
　【００３２】
［実施例３］
　分子量が２５０以下の二塩基酸としてアジピン酸を０．８重量％、また分子量が１５０以上で３００以下の一塩基酸としてクミン酸を１．５重量％、さらに分子量が３００以上であり且つ６００以下の二塩基酸としてジエチルグリコールと無水コハク酸のエステル化反応物を１．２重量％、溶剤としてイソプロピルアルコールを８７．５重量％使用した。そして、他の成分は実施例１と同一とし、これらの成分を充分均一に溶解拡散させ、この実施例のフラックスを得た。そして、実施例１および２と同様の試験を行い、第１表で示す結果を得た。
　【００３３】
［実施例４］
　分子量が２５０以下の二塩基酸としてフタル酸を０．５重量％、また分子量が１５０以上で３００以下の一塩基酸としてクミン酸を０．５重量％、そして分子量が３００以上であり且つ６００以下の二塩基酸としてジエチルグリコールと無水コハク酸のエステル化反応物を０．４重量％使用した。ベース樹脂としては、重合ロジンをフラックス全体の３．３重量％使用し、ハロゲン系の活性剤としては、アニリン臭化水素酸塩を０．３重量％使用した。また溶剤としては、イソプロピルアルコールを９５重量％使用した。
　【００３４】
　これらの成分は、充分均一に溶解拡散させ、この実施例のフラックスを得た。このフラックスに対して実施例１と同様の試験を行った結果、第１表で示すようになった。
　【００３５】
　【表１】
　【００３６】
　第１表には、これらの実施例１〜４と共に比較例１および２が示されているもので、その比較例について説明する。
［比較例１］
　重合ロジンを４．２重量％、活性剤としてフタル酸を０．５重量％、アニリン臭化水素酸塩を０．３重量％、さらに溶剤としてイソプロピルアルコールを９５重量％使用し、これらの成分を充分均一に溶解拡散し、フラックスを得た。そして、この比較例１に対して実施例１と同様の試験を行い、その結果を第１表に示した。
　【００３７】
［比較例２］
　ベース樹脂を実施例１で使用した酸価１００、平均分子量４５００のアクリル樹脂とし、フラックス全体の８．９重量％とした。活性剤としては、アジピン酸を０．８重量％、アニリン臭化水素酸塩を０．３重量％、さらに溶剤としてイソプロピルアルコール９０重量％を用いた。これらの成分を充分均一に溶解拡散してフラックスを得た。その試験結果は同様に第１表で示される。
　【００３８】
　この第１表より明らかなように、それぞれ実施例で示したフラックスは、従来の比較例に示したフラックスに比べて、有機酸金属塩の析出がないものであり、信頼性が高いものであることが確認される。また、実施例で示されたフラックスにあっては、低分子量の二塩基酸とハロゲン系活性剤以外に金属塩分散効果を兼ね備えた有機酸が、フラックス中に存在するようになるものであるため、固形分の少ない実施例４のようなフラックスであっても、良好な広がり性とはんだ付け性を得ることが可能とされる。
　【００３９】
　次に
示す第５〜第１２の実施例は、請求項に記載する直接的な発明ではないが、参考として示す
［実施例５］
　平均分子量約５０００のアクリル樹脂を用い、詳細には酸価１００のアクリル樹脂をフラックス全体の５．７重量％使用した。また、不均化ロジンを３．０重量％使用し、活性剤としてはアジピン酸を１．０重量％、アニリン臭化水素酸塩を０．３重量％を使用し、そして溶剤としてはイソプロピルアルコールを９０重量％使用した。これらの各成分は充分に均一に溶解拡散し、フラックスが得られるもので、この様にして得られたフラックスに対して各種試験を行った。
　【００４０】
　ここで、その試験方法としては広がり率、絶縁性および腐食性試験を実施例１と同様に行い、はんだ付け性はエポキシ基板を噴流はんだ付け装置によりはんだ付けした後、不良を目視観察したものであり、さらに冷熱試験の条件は、−３０℃×３０分から、８５℃×３０分を１０００サイクルとした。そして、その結果を第２表に示す。
　【００４１】
［実施例６および７］
　実施例６にあっては酸価８０、平均分子量約７０００のアクリル樹脂を５．７重量％使用し、実施例７にあっては酸価５０、平均分子量約４５００のアクリル樹脂を８．７重量％使用した。その他の成分は第２表に詳細に示されている。
　【００４２】
［実施例８］
　フラックスをペースト状にした場合の性能を評価した。その組成としては、第２表で示されるように酸価６５、平均分子量５５００のアクリル樹脂を７５重量％使用し、不均化ロジンを除いた。さらに、溶剤としてはブチルカルビトールを２３．７重量％用い、活性成分は実施例５と同一にした。
　【００４３】
　【表２】
　【００４４】
［比較例］
　不均化ロジンを８．７重量％、活性剤としてアジピン酸を１．０重量％、アニリン臭化水素酸塩を０．３重量％、さらに溶剤としてイソプロピルアルコールを９０重量％用い、これらの成分を充分に均一に溶解拡散してフラックスを得た。そして、実施例の場合と同様な試験を行った。
　【００４５】
　この第２表からも明らかとされるように、実施例５のフラックスは従来のフラックスに比べて、冷熱サイクル後においても耐絶縁性、耐腐食性が優れている。また、実施例６および７にあっては、ロジン系フラックス成分と柔軟なアクリル樹脂とが相溶し、均一塗布が可能とされるようになって、はんだ付け不良が起こり難くなり、低温時や振動による亀裂が発生し難いフラックスとされる。したがって、はんだ付け用のフラックスとして極めて有用であり、無洗浄の結果が発揮されてコストの低減につながった。
　【００４６】
　さらに実施例９〜１２について説明する。
［実施例９］
　平均分子量１００００以下のアクリル樹脂を用いるもので、詳細にはこのアクリル樹脂は酸価１２０、平均分子量６５００であって、フラックス全体の８．７重量％と使用した。活性剤としては、アジピン酸を１．０重量％、エチルアミン塩酸塩を０．３重量％使用した。さらに、ラジカル重合性不飽和基を有するモノマーとしては、メタアクリル酸のエステルである２エチルヘキシルメタルクリレートを４．５重量％使用し、溶剤としてはイソプロピルアルコールを８５．５重量％使用した。この様にして得られたフラックスは、実施例５と同様の試験を行って、第３表で示すような結果が得られた。
　【００４７】
［実施例１０］
　酸価６０、平均分子量８０００のアクリル樹脂を５．７重量％、水添ロジンを３．０重量％使用し、他の成分は実施例９と同一とした。そして、実施例９と同様の処理を行い、試験を行った結果が第３表に示される。
　【００４８】
［実施例１１］
　酸価５０、平均分子量５０００のアクリル樹脂を５．７重量％使用し、モノマーをメタアクリル酸のエステルの１種であるベンジルメタクリレートとした。そして、他の成分は実施例１０と同一とし、同様の処理によりフラックスを得るもので、その結果は第３表に示される。
　【００４９】
［実施例１２］
　前記実施例８と同様にペースト状フラックスにおける性能の確認を行った。各組成は、酸価６０、平均分子量６０００のアクリル樹脂を７８．７重量％使用するもので、溶剤としてブチルカルビトールを１５．５重量％用い、他の成分は実施例９と同一として、同様の処理を行ったフラックスを得た。そして、同様の試験を行った。
　【００５０】
　【表３】
　【００５１】
［比較例］
　水添ロジンを８．７重量％、活性剤としてアジピン酸を１．０重量％、エチルアミン塩酸塩を０．３重量％、さらに溶剤としてイソプロピルアルコール９０重量％を用い、これらの成分を充分均一に溶解拡散し、フラックスを得た。このフラックスに対して実施例と同様の試験を施した。